INPI-France/Brevets-Francais-2024-Chunked huggingface dataset:
groupements terminaux COOH groupements terminaux NH2 A-R-B2 = acide 5-aminoisophtalique A-R-B2 = acide 3,5- (1.31) diaminobenzoïque (1.32) A-R-B2/A'-R'-B' Tg solvants Tg solvants (mol/mol) (1.31) ou (1.32)/(11) 1/1 183,7 C DMAc, NMP, NaOH 1N 154,9 C DMAc, NMP, HCl 1N 1/2 116 C DMAc, NMP, NaOH 1N nd nd 1/3 96,5 C DMAc, NMP nd nd 1/4 81,2 C DMAc + 5% LiCl(p/p) 82,4 C DMAc + 5% LiCI (P/P) Abréviations : DMAc = N,N-diméthylacétamide ; NMP = N-méthylpyrrolidone ; nd = non déterminé EXEMPLE 4 : PREPARATION DE COMPOSITIONS A BASE DU POLY(E-CAPROLACTAME) (PA 6) ADDITIONNE DE COPOLYAMIDE HYPERBRANCHE (A-R-B2/A'-R'-B' = (l)/(ll) = 1/1) ET DE FIBRES DE VERRE Le copolyamide hyperbranché de l'exemple 1 (noté PAHB#) est grossièrement broyé et prémélangé dans les proportions désirées à des granulés de poly(s-caprolactame) (PA 6). On fond ce prémélange dans une extrudeuse bi-vis et on lui ajoute 50 % en poids de fibres de verre. Les prémélanges utilisés contiennent des quantités variables de PAHB.
Les propriétés des différentes compositions fabriquées sont rassemblées dans le tableau II ci-après.
Tableau II #. MFI (1) 275 C 325g (g/ 10 min) , . Matrice 1 (1) 275'C 325g (g/lOrnin) Test spirale (2) (cm)
PA 6 1,3 26,5 PA 6 PAHB# 95/5 (p/p) 2,2 41 PA 6 /PAHB# 90/10 (p/p) 5,7 39 PA 6 /PAHB# 80/20 (p/p) 13,6 62,3 (1) Indice de fluidité (MFI) déterminé selon la norme ASTM D1238 sous une charge de 325 g.
(2) Ce test consiste à injecter la composition dans un moule en forme de spirale d'épaisseur 1 mm et de largeur 40 mm sous une presse BATTENFELD de 180 tonnes à une température de 270 C, une température de moule de 80 C et une pression d'injection de 80 kg/cm2. La durée d'injection est de 1,5 secondes. Le résultat est exprimé en longueur de moule remplie correctement par la composition.
Ces résultats montrent clairement que pour des compositions additivées avec le copolyamide hyperbranché PAHB3, l'indice de fluidité en milieu fondu augmente.
EXEMPLE 5 : PREPARATION DE COMPOSITIONS A BASE DE PA 6 ADDITIONNEES DE COPOLYAMIDE HYPERBRANCHE EN FAISANT VARIER LE RAPPORT A-R-B2 A'-R'-B' = (I)/(II) POUR LE COPOLYAMIDE HYPERBRANCHE.
Les conditions de mélange sont identiques à celles de l'exemple 4. Les compositions sont exemptes de fibres de verre.
Les copolyamides hyperbranchés considérés ici diffèrent par leur rapport A-R-B2 / AR'-B'= (I)/(II). Ils sont tous deux obtenus à partir d'acide 5-aminoisophtalique, d'acide 1,3,5-benzène tricarboxylique et d's-caprolactame selon un protocole similaire à celui de l'exemple 1.
La viscosité fondue des mélanges est mesurée à l'aide d'un rhéomètre capillaire GOTTFERT 2002 : piston se déplaçant à vitesse variable pousse le produit fondu à une température de 260 C à travers un capillaire de longueur L = 30 mm et de rayon
R = 1 mm. Le débit correspondant est noté Q. On mesure la pression P à l'entrée du capillaire. Les relations permettant de calculer la viscosité apparente sont : contrainte apparente à la paroi : #a = R.P / 2L gradient de cisaillement apparent à la paroi : [gamma]a = 4Q/ #3 viscosité apparente à la paroi : #a = #a / Ya Les échantillons sont séchés 16 heures à 110 C sous un vide de 0,1 mbar avant évaluation. Le temps de fusion du polymère avant mesure est de 5 min. La mesure est effectuée sous atmosphère d'argon.
Les résultats des mesures de rhéométrie capillaire pour un gradient de cisaillement de 50 s-1 sont rassemblés dans le tableau III ci-après.
Composition Viscosité apparente à 50 s-1 (en Pa.s) PA 6 290 PA 6 / PAHB (A-R-Bz / A'-R'-B' = (I)/(II)=1/1) 97 90/10 (p/p) PA 6/ PAHB (A-R'-B2 / A-R'-B = 1/4) 409 90/10 (p/p) Ces résultats montrent clairement que le copolyamide hyperbranché peut avoir un effet rhéofluidifiant ou au contraire rhéoviscosant sur la composition selon le rapport A-R-B2 A'-R'-B' (I) /(II).
L'étendue et le degré de la réaction cutanée des animaux ont été comparés à ceux de la réaction observée chez les animaux témoins ne recevant que le véhicule lors de l'induction et soumis à l'exposition de déclenchement. L'extrait de bourgeons de peuplier a été testé pur, à 50%, à 25% et 12,5% p/p.
A aucune de ces concentrations l'extrait de bourgeons de peuplier n'a provoqué de réaction allergique chez les animaux.
Nous nous sommes proposés d'évaluer les propriétes anti-inflammatoires de l'extrait de bourgeons de peuplier et du squalane sur le modèle de libération d'interleukine 6 par les kératinocytes humains stimulés par l'interféron y.
Les kératinocytes sont exposés dans un milieu de culture adéquat pendant 24 heures à l'extrait de bourgeons de peuplier à des concentrations de 0, 03%, 0,05% et 0,08% p/p. Le squalane est testé à la concentration de 1mg/ml ; puis, ces deux produits sont testés associés aux concentrations suivantes : extrait de bourgeons de peuplier 0, 03% p/p + squalane 1mg/ml et bourgeons de peuplier 0,05% p/p + squaiane 1mgiml.
La stimulation à l'interféron y est effectuée à une concentration de 500 unités/ml pendant 24 heures supplémentaires.
Enfin, les milieux de culture sont récupérés par centrifugation et la production d'interleukine 6 est mesurée par kit Elisa.
Cette étude in vitro d'évaluation, après exposition à 1'extrait de bourgeons de peuplier, de la libération d'interleukine 6 par les kératinocytes humains stimulés par l'interféron y montre que : -L'extrait de bourgeons de peuplier inhibe significativement et de façon dose-dépendante la production d'interleukine 6 induite par l'interféron y : -29% et-66% d'inhibition aux concentrations respectives de 0, 05% et 0,08%.
-La concentration 0,03% de bourgeons de peuplier ne module pas la production d'interleukine 6.
-Le squalane à la concentration 1mg/ml évaluée présente une activité inhibitrice très discrète (-2%) et non significative sur la production d'interleukine 6.
-L'association des 2 actifs bourgeons de peuplier/squalane montre une potentialisation de l'activité inhibitrice sur la production d'interleukine 6, ceci aux 2 concentrations 0,03% et 0,05% de bourgeons de peuplier associées au squalane 1mg/ml :
% ACTIVITE SQUALANE 1 mg/ml ---2% Bourgeons Peuplier 0, 03% +3%-11% Bourgeons Peuplier 0,05%-29%-39% L'extrait de bourgeons de peuplier (0, 03%) associé au squalane (1mg/ml) présente une activité inhibitrice de la production d'interleukine 6 potentialisée --11 % (contre 1 % qu'on aurait pu attendre dans un effet additif).
L'extrait de bourgeons de peuplier (0, 05%) associé au squalane (1mg/ml) présente une activité inhibitrice de la production d'interleukine 6 potentialisée -a-39% (contre-31 % qu'on aurait pu attendre dans un effet additif).
Cette étude permet de montrer les effets synergiques de l'extrait de bourgeons de peuplier et du squalane en terme d'inhibition de la production d'interleukine 6 par les kératinocytes humains stimulés par de l'interféron y.
Dans cette étude, nous avons démontré que l'extrait aqueux de bourgeons de peuplier, solubilisé ou non dans un solvant, comme le propylène glycol, le butylene glycol et la glycérine, caractérisé par la présence d'acide caféique, par sa teneur en polyphénols (5 à 20% par rapport à la matière sèche de l'extrait) et par l'absence d'esters d'acides phénoliques (teneur inférieure à environ 0, 1%), ne présente aucun pouvoir allergisant et conserve son activité anti-inflammatoire.
De plus, I'association avec le phytosqualane augmente cette activité antiinflammatoire.
Les exemples de formulations galéniques présentées ci-après illustrent l'invention sans toutefois en limiter la portée.
EXEMPLE 6 : ETUDE DU COMPORTEMENT THERMIQUE DE COMPOSITIONS A BASE DE PA 6 CONTENANT DU COPOLYAMIDE HYPERBRANCHE.
Les compositions de l'exemple 5 sont injectées sous forme de barreaux rectangulaires.
Ces éprouvettes sont séchées 16 heures à 110 C sous un vide de 0,1 mbar avant évaluation. L'étude du comportement thermomécanique des matériaux est effectuée sur un appareil RHEOMETRICS RMS 800 en torsion rectangulaire, sur l'intervalle de température [- 100 C ; + 200 C].
Les résultats sont rassemblés dans le tableau IV ci-après.
Composition température de transition vitreuse
~~~~~~~~~~~~~~~~~~~00
PA 69,1 PA 6/PAHB (A-R-B2/A'-R'-B'= (I)/(II) = 1/1) 87,1 90/10 (p/p) PA 6 / PAHB (A-R-B2 / A'-R'-B' = (I) /(II) = 1/4) 73,4 . 90/10 (p/p) Ces résultats montrent que l'addition de copolyamide hyperbranché augmente nettement la température de transition vitreuse de la matrice PA 6.
EXEMPLE 7 : INFLUENCE DE L'INTRODUCTION DE COPOLYAMIDE HYPERBRANCHE SUR LA CRISTALLISATION DU PA 6.
Des mélanges similaires à ceux de l'exemple 5, mais contenant 5 % en poids de copolyamide hyperbranché, sont étudiés en analyse calorimétrique différentielle à l'aide d'un appareil PERKIN ELMER DSC PYRIS 1. Le protocole d'analyse est le suivant : - étape 1 : chauffe de 30 C à 310 C à 10 C/min.
- étape 2 : palier de 5 min. à 310 C - étape 3 : retrait de l'échantillon du four du calorimètre et trempe immédiate dans l'azote liquide - étape 4 : stabilisation du four à 30 C - étape 5 : remise en place de la capsule et remontée en température de 30 à 310 C à 10 C/min Les différents paramètres mesurés au cours de l'étape 5 sont regroupés dans le tableau V ci-après et les thermogrammes comparés enregistrés entre 50 et 300 C au cours de l'étape 5 sont donnés en figure 1 annexée.
Composition Température Enthalpie de Température Enthalpie de cristallisation de fusion ( C) de fusion cristallisation (J/g) (J/g) ( C) PA 66,2-7,5 221,8 68,2
PA 6 /PAHB (A-R-B2 / A'-R'-B' (1]I(In=1/1) '14,5 -28,9 218,0 61,1 95/5 (p/p) PA6/PAHB(A-R-B2/A'-R'-B'=(D/(H)=1/4) 0,3 -28,5 219,3 61,1
95/5 (p/p) L'échantillon de PA 6 témoin présente un très petit pic de cristallisation à la remontée en température. Il a eu le temps de cristalliser presque totalement malgré le refroidissement rapide dans l'azote liquide. Par contre, les produits contenant du copolyamide hyperbranché donnent tous deux un pic de cristallisation important, qui représente en surface la moitié du pic de fusion. Leur taux de cristallinité après trempe est donc considérablement diminué par rapport à celui de l'échantillon témoin.
Ces résultats montrent que le copolyamide hyperbranché agit comme un agent retardant la cristallisation de la matrice PA 6. L'additif hyperbranché permet ainsi d'obtenir des matrices PA 6 faiblement cristallisées, dont la cristallinité peut être régénérée par chauffage. La diminution de cristallinité se traduit par une plus grande transparence des pièces moulées ou des fils extrudés à partir des compositions contenant le copolyamide hyperbranché.
EXEMPLE 8 : PREPARATION ET EVALUATION DE FILS A PARTIR DE COMPOSITIONS POLYMERES COMPRENANT UNE MATRICE POLYAMIDE (PA6) ET DU PAHB SELON L'INVENTION A TITRE D'ADDITIF 8.A. Compositions utilisées (i) Essais 8.1. 8. 2 comparatifs
essai Matrice Indice Viscosité IV PAHB 8. 1 PA 6 130 exemple avec (I)/(II) 1/1 8. 2 PA 6 = 150 exem le 3 avec (I)/(II) 1/1 La matrice PA. 6 est un polymère commercialisé par la société NYLTECH sous la dénomination SNIAMID 130CP
(il) Essais 8. 3 à 8. 6 avec des compositions comprenant 95 ou 98 % en poids d'une matrice de PA. 6, dont l'IV = 150, commercialisé par la société NYLTECH sous la référence SNIAMID 150 CP# et 5 ou 2 % en poids des PAHB de l'exemple 3 avec (I)/(II)=1/1.
Essai [PAHB] terminaison (I)/(II) 8. 3 2 COOH 1/1 8.4 2 NH2 1/1 8.5 COOH 1/1 8.6 5 NH2 1/1 8.B Fabrication de fils non étirés àpartir de ces compositions Les fils non étirés ont été obtenus par filage voie fondu à basse vitesse et refroidissement à l'air. Dans la zone de fusion, la température de filage est comprise entre 235 C et 245 C.
Aucune différence significative de comportement au filage n'est mise en évidence entre les compositions comparatives 8.1, 8. 2 et celles contenant un PAHB (8. 3 à 8.6).
Après filage, on obtient des bobines de monofilament non étirés de diamètre 250um.
8. C Fabrication de fils étirés à partir des fils non-étirés 8.1 à 8.6 obtenus en 8. B Les fils obtenus en 8. B sont ensuite étirés en reprise sur un banc spécifique d'étirage entre deux rouleaux, la température du fil avant étirage étant contrôle par la température du premier rouleau. La température du second rouleau étant de 25 C.
L'étirage peut être réalisé dans un large domaine de température, entre 77 C et 155 C.
On a reporté dans le tableau VI suivant les conditions opératoires associées aux différents fils étirés. Pour chaque type de fil non étiré, on indique la température T ( C) à laquelle est imposée l'étirage ainsi que le taux d'étirage effectivement appliqué (rapport vitesse second rouleau/ vitesse premier rouleau) :
fil non étiré T( C) # référence essai 8.1 77 4. 23 8.11 essai 8.1 " 4.76 8. 12 essai 8.1 103 4. 49 8.13 essai 8.1 " 5.08 8. 14 essai 8.1 116 3. 93 8.15 essai 8.1 " 4.41 8.16 essai 8. 2 131 4. 93 8.21 essai 8. 2 143 4. 56 8.22 essai 8.2 " 4.75 8.23 essai 8. 3 77 4. 06 8.31 essai 8.3 " 4. 38 8. 32 essai 8.3 116 4. 96 8.33 essai 8.3 143 4. 85 8.34 essai 8.3 " 5. 14 8. 35 essai 8.3 155 3. 70 8.36 essai 8.3 " 4.00 8.37 essai 8. 4 77 4. 56 8.40 essai 8.4 " 4. 91 8. 41 essai 8.4 116 4. 71 8.42 essai 8.4 " 5. 06 8. 43 essai 8.4 145 4. 38 8.44 essai 8.4 " 4.78 8. 45 essai 8.4 " 5.21 8. 46 essai 8.4 155 4. 37 8.47 essai 8.4 " 4. 72 8. 48 essai 8.4 " 4.99 8.49 essai 8. 5 117 4. 08 8.51 essai 8.5 " 4. 42 8. 52 essai 8.5 " 4. 72 8. 53 essai 8. 5 143 3. 79 8.54 essai 8.5 " 4. 17 8. 55 essai 8.5 " 4.54 8.56 essai 8.6 117 4. 39 8.61 essai 8.6 " 4. 75 8. 62 essai 8.6 " 4. 92 8.63 essai 8.6 143 4. 25 8.64 essai 8.6 " 4. 62 8. 65 essai 8. 6 4.94 8.66 Après étirage, on obtient des monofilaments de diamètre 100 à 120um selon la valeur du taux d'étirage appliqué.
On ne note aucune différence particulière en termes d'aptitude à l'étirage entre les compositions comparatives des essais 8. 1, 8.2 (PA6) et celles de la présente invention contenant une fraction de 2 ou 5 % de polyamide hyperbranché.
En particulier, les taux maximum accessibles d'étirage restent comparables (entre 5,2 et 5,9 selon les températures).
De même, des taux d'étirage comparables peuvent être appliqués sur ces différentes compositions : 3,7 à 5,2 selon la valeur de l'allongement à la rupture final souhaité.
8.D. Caractérisation de ces fils étirés Ces fils étirés sont ensuite caractérisés en termes de propriétés mécaniques sur une machine de traction usuelle de marque ERICHSEN.
Les conditions de mesure sont alors : - longueur initiale de l'éprouvette entre les mors = 50mm, - mors pneumatiques, - vitesse de déplacement des mors = 50mm/min - mesure dans une salle climatisée à 23 C et 50%HR avec conditionnement préalable des fils étirés pendant 48 h avant analyse.
A l'intérieur de l'arbre tubulaire 30, deux gorges sont ménagées pour recevoir des anneaux élastiques 31a, 31b afin d'assurer la fixation d'une rondelle 31 solidaire de l'arbre tubulaire 30. Une vis 32 de montage assure la solidarisation de l'ensemble tournant ainsi constitué et transmet une poussée sur une entretoise 33 de blocage
6 2789919
appuyant sur la partie intérieure du roulement R correspondant. Des joints à lèvres appropriés 34 sont disposés sur les paliers 26 et 27, et une rondelle d'extrémité 35 fixée par une vis 36 est prévue pour bloquer l'extrémité opposée 28b de l'arbre 28
contre la face interne du roulement R correspondant.
L'ensemble tournant constitué par les éléments 28, 29, 30, 31, 31a, 31b, 32, 33, 35 et 36 est monté de manière équilibrée sur les paliers 26 et 27, de sorte qu'aucune poussée latérale engendrée par la tension du ruban de scie ne vient se reporter sur le réducteur à arbre creux 17 a ou sur le moteur 21 d'entraînement. Cette disposition permet par conséquent d'envisager l'utilisation d'un motoréducteur à arbre creux du commerce ne nécessitant pas de pouvoir résister à une poussée radiale ou
déviée le long de l'axe de rotation de l'arbre 28.
L'invention décrite en référence à un mode de réalisation particulier n'y est nullement limnitée, mais couvre au contraire toute modification de forme et toute
variante de réalisation dans le cadre et resprit de l'invention.
7 2789919
DÉTECTEUR BIDIMENSIONNEL DE RAYONNEMENTS IONISANTS ET PROCÉDÉ DE FABRICATION DE CE DÉTECTEUR DESCRIPTION DOMAINE TECHNIQUE La présente invention concerne un détecteur bidimensionnel de rayonnements ionisants ainsi qu'un procédé de fabrication de ce détecteur.
Les rayonnements ionisants que l'on détecte avec l'invention peuvent être constitués notamment de rayons X, de photons gamma, de protons, de neutrons ou de muons.
Le détecteur objet de l'invention permet de convertir un rayonnement ionisant incident en des particules également ionisantes, par exemple des électrons, dont l'exploitation est plus facile que celle de ce rayonnement ionisant incident.
L'invention s' applique notamment aux domaines suivants : - radiographie instantanée d'objets très absorbants et/ou très volumineux, - cinéradiographie ultrarapide de mobiles mécaniques, - positionnement de patients en radiothérapie, - physique des hautes énergies, - neutronographie, - protonographie, - imagerie médicale et biologique (tomographies par émission de positrons), et B 13094. 3 PV
- imagerie par ouvertures codées pour inspecter des objets volumineux, faiblement radioactifs, ou des colis suspects, de façon passive ou très faiblement intrusive.
ÉTAT DE LA TECHNIQUE ANTÉRIEURE On connaît déjà des détecteurs bidimensionnels de rayonnements ionisants qui sont constitués de plaques faites d'un métal lourd comme le plomb ou, plus précisément, d'un matériau ayant une haute section efficace ( cross section ) d'interaction vis-à-vis d'un rayonnement ionisant incident.
A titre d'exemple, il est connu d'utiliser un métal de numéro atomique Z supérieur ou égal à 73 pour la détection de photons X ou gamma et un métal de numéro atomique Z généralement inférieur à 14 ou supérieur à 90 pour la détection de neutrons.
L'extrait de bourgeons de peuplier selon la présente invention peut tre obtenu selon le procédé suivant : les bourgeons de peuplier sont broyés puis placés dans un réacteur. La drogue est extraite avec de l'eau à une température voisine de la température ambiante, c'est-à-dire comprise entre 5 C et 35 C. Les volumes d'eau utilisés varient de 5 à 20 parties.
L'extraction peut tre menée sous agitation ou statiquement pendant une durée variant de 1 à 10 heures.
Après extraction, les solutions sont récupérées par essorage ou par filtration. La drogue peut tre re-extraite dans les mmes conditions. Les solutions sont alors jointes.
Les solutions obtenues peuvent tre concentrées complètement de façon à obtenir une poudre.
La concentration peut aussi tre partielle de façon à obtenir un extrait dont la matière sèche varie de 2 à 50% p/p. Dans tous les cas, la concentration est effectuée sous pression réduite.
Les concentrats liquides obtenus peuvent tre utilisés tels quels ou dilués dans des solvants comme le propylène glycol, le butylène glycol, la glycérine dans des proportions variant de 10/90 à 90/10 v/v, eau/solvant. Les solutions obtenues sont filtrées de façon à obtenir une solution limpide.
Les extraits obtenus sont examinés en chromatographie sur couche mince : les esters d'acides phénoliques sont absents (teneur inférieure à environ 0,1%), par contre on visualise des acides phénoliques sous forme libre comme I'acide caféique. La teneur en potyphénots est également dosée par dosage colométrique avec le réactif de Folin-Ciocalteu. Leur teneur varie selon les extraits de 5 à 20% par rapport à la matière sèche.
Nous avons associé le squalane avec l'extrait aqueux de bourgeons de peuplier et avons démontré la potentialisation de l'activité anti-inflammatoire de l'extrait de bourgeons de peuplier par le squalane.
La fonction barrière de la peau permet d'assurer une protection vis-à-vis de l'environnement extérieur, et les kératinocytes de I'épiderme peuvent directement répondre à une large variété d'agents irritants ou allergènes et participer activement aux processus inflammatoires et immunitaires cutanés, en particulier à travers l'élaboration de cytokines proinflammatoires et immunomodulatrices. Parmi ces molécules biologiquement actives, I'IL1 a (Interleukin 1 a) et le TNF a (Tumor Necrosis Factor a) sont considérées comme des cytokines primaires, leur libération étant insuffisante pour induire l'inflammation en vertu de leur induction de molécules d'adhésion au niveau des cellules endothéliales, de leur induction de facteurs chimiotactiques pour les leucocytes, et d'autres facteurs d'activation tel que l'interleukine 6, cytokine secondaire, qui est ainsi fortement impliquée dans l'amplification de la réponse inflammatoire. De plus, outre cette activation directe des kératinocytes au contact de molécules exogènes, d'autres facteurs régulent la réponse kératinocytaire pendant l'inflammation ; ce sont notamment les cytokines lymphocytaires telle l'interféron y (IFN y), produites par les cellules mononucléées infiltrées à ce moment-là dans le derme et capables de modifier significativement le microenvironnement cutané.
Les exemples qui suivent illustrent l'invention sans en limiter la portée.
Exemple 1 100 kg de bourgeons de peuplier broyés sont introduits dans un réacteur avec 700 litres d'eau. L'extraction est réalisée à température ambiante (20 C) sous agitation pendant 1 heure. La drogue épuisée est écartée par essorage. Les solutions sont concentrées sous pression réduite jusqu'à l'obtention d'une matière sèche de 5% P/p.
Du propylène glycol est ajouté de façon à obtenir une matière sèche de 2% p/p.
L'extrait obtenu est filtré, on obtient 350 kg d'extrait. L'absence d'esters d'acide phénolique est vérifiée par chromatographie sur couche mince ainsi que la présence d'acide caféique. Le dosage en polyphénols permet de quantifier leur teneur à 10% par rapport à la matière sèche de l'extrait.
Exemple 2 10 kg de bourgeon de peuplier broyé sont extraits par 100kg d'eau à température ambiante (20 C) et sous agitation pendant 2 heures. La drogue épuisée est éliminée par essorage. La solution obtenue est concentrée sous pression réduite puis séchée en étuve jusqu'à l'obtention de 2kg de poudre de couleur brune. La présence d'acide caféique et I'absence d'esters d'acide phénolique sont déterminées par chromatographie sur couche mince. La teneur en polyphenols est de 15%.
L'étude du pouvoir allergisant de l'extrait de bourgeons de peuplier a été effectuée sur 30 cobayes après application d'un extrait hydroglycolique à 2% de résidu sec.
L'effet recherché a été maximisé par injection d'adjuvant complet de Freund. Les animaux ont été exposés à l'extrait par injection intradermique et application topique dans des conditions irritantes (exposition d'induction). Après une période de repos de 10 à 14 jours (période d'induction), les animaux ont été exposés à une dose de déclenchement.
Encore un autre objet de la présente invention concerne des motifs désoxynucléotidiques pour l'obtention des promoteurs ou des séquences d'acide nucléiques promotrices identifiés précédemment.
Ces motifs peuvent être : - des motifs de construction, ou "sens", c'est-à-dire des séquences qui se lisent dans le sens de lecture de la séquence final, soit à partir de l'extrémité 5' vers l'extrémité 3'; et/ou - des motifs de guidage, c'est-à-dire des séquences dont les
extrémités comportent des bases se chevauchant avec les extrémités des motifs de construction "sens".
Ainsi, et de manière préférée, le motif de construction "sens" correspond a au moins une séquence choisie dans le groupe consistant en les séquences identifiées sous les numéros SEQ.ID08, SEQ.ID09, SEQ.ID10, SEQ.ID11, SEQ.ID13, et SEQ.ID14.
Par ailleurs, on préfère les motifs de guidage désoxynucléotidiques correspondant à au moins une séquence choisie dans le groupe consistant en les séquences identifiées sous les numéros SEQ. ID15, SEQ.ID16, SEQ.ID17, et SEQ.ID18.
Un autre objet de la présente invention est un vecteur comprenant un promoteur, ou une séquence d'acide nucléique promotrice, capable d'initier la transcription d'une séquence d'acide nucléique codant pour un polypeptide à produire, caractérisé en ce que le promoteur ou la séquence d'acide nucléique promotrice correspond à un promoteur chimérique d'expression ou à une séquence d'acide nucléique promotrice tels que définis précédemment .
De préférence, le vecteur est choisi dans le groupe consistant en les vecteurs binaires identifiés sous les numéros pMRT1152, pMRT1171, et pMRT1172.